METHOD OF MANUFACTURING A ROLLED SHEET FOR COLD ROLLING AND A METHOD FOR OBTAINING A SHEET FROM PURE TITANIUM
СПОСОБ ИЗГОТОВЛЕНИЯ ПРОКАТАННОГО ЛИСТА ДЛЯ ХОЛОДНОЙ ПРОКАТКИ И СПОСОБ ПОЛУЧЕНИЯ ЛИСТА ИЗ ЧИСТОГО ТИТАНА

FIELD: metallurgy.SUBSTANCE: invention relates to a method of manufacturing a hot-rolled sheet of pure titanium for cold rolling. Method of manufacturing a hot-rolled sheet of pure titanium for cold rolling includes hot rolling a slab of pure titanium to form a sheet while winding it into a roll and annealing the hot-rolled sheet coiled into a roll. Winding temperature during hot rolling is 500 °C or less. Annealing is carried out at temperature and exposure, providing in the microstructure of hot-rolled sheet 90 % or more of the area of recrystallized grains with an average diameter of recrystallized grains of 5–10 microns.EFFECT: edge cracks are prevented during cold rolling.4 cl, 2 dwg, 3 tbl, 10 ex
Изобретение относится к области металлургии, а именно к способу изготовления горячекатаного листа из чистого титана для холодной прокатки. Способ изготовления горячекатаного листа из чистого титана для холодной прокатки включает горячую прокатку сляба из чистого титана с получением листа с одновременной намоткой его в рулон и отжиг смотанного в рулон горячекатаного листа. Температура намотки при горячей прокатке составляет 500°С или меньше. Отжиг проводят при температуре и выдержке, обеспечивающих в микроструктуре горячекатаного листа 90% или более доли площади рекристаллизованных зерен при среднем диаметре рекристаллизованных зерен 5-10 мкм. Предотвращается образование краевых трещин во время холодной прокатки. 2 н. и 2 з.п. ф-лы, 2 ил., 3 табл., 10 пр.